Модифицированный способ литья металлов в электромагнитном поле

1. Способ электромагнитного рафинирования отливаемых металлов, в котором электромагнитное удерживающее поле действует на расплавленный металл в ходе затвердевания, включающий приложение однофазного магнитного поля к металлу, причем указанное поле прикладывают с помощью катушки индуктивности низкой частоты, расположенной только на одной стороне металла.
2. Способ по п. 1, в котором указанная низкая частота составляет 0,1-120 Гц.
3. Способ по п. 2, в котором указанная частота является квазисинусоидальной.
4. Способ по п. 1, в котором указанная низкая частота включает импульсный постоянный ток.
5. Способ по п. 1, в котором катушка имеет такую форму и расположена таким образом, что связанное с ней электромагнитное поле может проникать во все участки отливки и индуцировать в них ток.
6. Способ по п. 1, в котором указанное поле удовлетворяет по меньшей мере одному из следующих условий: напряженность менее 2 Тл и частота 6-60 Гц.
7. Способ по п. 1, в котором указанная катушка работает при мощности менее 800 А.
8. Способ литья легких металлов в электромагнитном поле, в котором электромагнитное поле действует на расплавленный металл в ходе затвердевания, причем указанное электромагнитное поле обеспечивают с помощью катушки индуктивности, где катушка индуктивности обеспечивает поле менее приблизительно 2 Тл в ходе затвердевания.
9. Способ по п. 8, в котором прилагаемый ток является однофазным переменным током.
10. Способ по п. 8, в котором катушка индуктивности представляет собой однослойную катушку или многослойную катушку.
11. Способ по п. 8, в котором частоту, и/или мощность, и/или ток изменяют в течение процесса затвердевания.
12. Способ по п. 8, в котором приложенные частоты составляют 0,1-120 Гц или даже 240 Гц.
13. Способ по п. 8, в котором катушка имеет такую форму и расположена таким образом, что связанное с ней электромагнитное поле может проникать во все участки отливки в пределах первых двух глубин проникновения для наименьшей приложенной частоты и индуцировать в них ток.
14. Способ по п. 6, в котором катушка работает при токе менее 800 А.
15. Способ по п. 6, в котором поверхностная скорость затвердевающего расплавленного металла составляет от 0 до 12 см/с в течение по меньшей мере части способа.
16. Способ по п. 8, представляющий собой непрерывное литье.
17. Способ по п. 8, в котором отливаемый легкий металл включает сплав и в котором электромагнитное поле поддерживают, но снижают в течение процесса затвердевания.
18. Способ по п. 8, в котором электромагнитное поле является по меньшей мере в основном стационарным.
19. Способ по п. 8, в котором электромагнитное поле является синусоидальным или квазисинусоидальным.
20. Способ по п. 8, в котором электромагнитное поле сформировано импульсным переменным током.
21. Способ по п. 8, в котором используют инвертер.
22. Способ по п. 8, в котором мощность, подаваемая в систему, создающую электромагнитное поле, вызывает повышение температуры отливаемого металла менее чем на 10%.
23. Способ по п. 8, в котором частоту, прикладываемую к катушке, поддерживают, но снижают в течение затвердевания.
24. Способ по п. 8, в котором ток в катушке увеличивают в течение затвердевания.